(57)【要約】【課題】  紙基材の種類に関係なく、オフセット印刷方式で印刷された抗菌性を有する商業印刷物およびその製造方法を提供することである。【解決手段】  紙基材の表面にオフセット印刷方式で絵柄印刷層と該絵柄印刷層を設けた面全面にオーバープリント層が順次積層され、前記オーバープリント層が前記絵柄印刷層側から第１透明オフセットインキ層と抗菌剤を含有する第２透明オフセットインキ層の２層からなることを特徴とするオフセット印刷方式で印刷された抗菌性を有する商業印刷物。【選択図】        図１
2010194723.tif 000002
【特許請求の範囲】
【請求項１】
紙基材の表面にオフセット印刷方式で絵柄印刷層と該絵柄印刷層を設けた面全面にオーバープリント層が順次積層され、前記オーバープリント層が前記絵柄印刷層側から第１透明オフセットインキ層と抗菌剤を含有する第２透明オフセットインキ層の２層からなることを特徴とするオフセット印刷方式で印刷された抗菌性を有する商業印刷物。
【請求項２】
紙基材の表面にオフセット印刷方式で絵柄印刷層を形成すると共に乾燥する工程と、前記絵柄印刷層面全面にオフセット印刷方式で第１透明オフセットインキ層と抗菌剤を含有する第２透明オフセットインキ層とを連続して積層してオーバープリント層を形成すると共に乾燥する工程とからなることを特徴とするオフセット印刷方式で印刷された抗菌性を有する商業印刷物の製造方法。
【発明の詳細な説明】
【技術分野】
【０００１】
本発明は、オフセット印刷方式で印刷される商業印刷物等に関し、特に、抗菌性を有する商業印刷物等に関するものである。
【背景技術】
【０００２】
従来、紙基材にオフセット印刷方式で印刷される雑誌、冊子、カタログ、ちらし、カレンダーなどの商業印刷物は、大腸菌等の細菌が付着しやすく、また、繁殖しやすいために、衛生上好ましいものではなく、大腸菌等の細菌の繁殖を阻止でき、常に清潔な状態で使用できる商業印刷物が求められていた。
【０００３】
上記要望に対する一つの方法としては、紙基材自体を抗菌処理するものであるが、商業印刷物の場合、紙基材の表面が印刷インキで被覆されるために、抗菌剤がストレートに効かないという問題があった。
【０００４】
この問題を解決するものとして、オフセット印刷物の印刷面に水で溶かした抗菌剤塗膜層を形成する抗菌処理方法が提案されている（たとえば、特許文献１参照）。この方法で形成された抗菌剤塗膜層は乾燥によって水が蒸発するので最終的に抗菌剤のみが印刷面の上に付着するものであり、印刷面に抗菌剤が固定（固着）されているものではないので、オフセット印刷物から抗菌剤が人手等で触られることにより取り除かれて時系列的に抗菌効果が低下してくることは否めないものである。
【０００５】
そこで、特許文献１の問題を解決する手段として、オフセット印刷物においては、耐摩耗性の付与や意匠面からグロス調やマット調の付与のために、紙基材上に文字や絵柄がオフセット印刷形成された後に、その表面にＯＰ（オーバープリント）ニス層が設けられることが一般的であり、このＯＰニス層を抗菌剤を添加したＯＰニスワニスを用いてオフセット印刷形成して抗菌剤を含有した層とすることで、人手等で触られても時系列的に抗菌効果が低下しないオフセット印刷物とすることができるものと考え、紙基材として９０ｋｇ（四六判）の上質紙、グロスコート紙、マットコート紙の３種類について、階調版（網点濃度１００％から０％まで連続的変化する版）を用いてオフセット印刷（墨１色印刷）を行い、さらに、前記オフセット印刷（墨１色印刷）を施した面全面にＯＰニス版（ベタ版）を用いて抗菌剤を含有したＯＰニスをオフセット印刷したオフセット印刷物を作製した。このオフセット印刷物は紙基材の種類が異なるだけで、その他は同じ条件でオフセット印刷したにもかかわらず、表１に示すように抗菌活性値〔ＪＩＳＺ２８０１（抗菌性試験）に基いて測定〕が紙基材の種類により抗菌効果があるもの（抗菌活性値≧２）とないもの（抗菌活性値＜２）とに区分けされる結果となった。
【０００６】
【表１】
2010194723.tif 000003
【０００７】
そこで、抗菌活性値が紙基材の種類により異なる結果について種々検討し、前記階調版に代えて網点濃度１００％のベタ版でオフセット印刷（墨１色印刷）を施した面全面にＯＰニス版（ベタ版）を用いて抗菌剤を含有したＯＰニスをオフセット印刷したオフセット印刷物を作製した結果、表２に示す結果となり、紙基材の種類に関係なく抗菌効果がある（抗菌活性値≧２）印刷物とすることができ、抗菌剤を含有したＯＰニス層を設ける紙基材表面をオフセット印刷インキで、商業印刷物として流通する紙面となる紙基材表面をオフセット印刷インキで紙面が露出しないように完全に被覆することにより紙基材の種類に関係なく抗菌効果を発揮させることができることを見出して本発明を完成させたものである。
【０００８】
【表２】
2010194723.tif 000004
【先行技術文献】
【特許文献】
【０００９】
【特許文献１】特許第３０３０３１０号公報
【発明の概要】
【発明が解決しようとする課題】
【００１０】
そこで本発明は、紙基材の種類に関係なく、オフセット印刷方式で印刷された抗菌性を有する商業印刷物およびその製造方法を提供することである。
【課題を解決するための手段】
【００１１】
本発明者は、上記課題を解決するために、請求項１記載の本発明のオフセット印刷方式で印刷された抗菌性を有する商業印刷物は、紙基材の表面にオフセット印刷方式で絵柄印刷層と該絵柄印刷層を設けた面全面にオーバープリント層が順次積層され、前記オーバープリント層が前記絵柄印刷層側から第１透明オフセットインキ層と抗菌剤を含有する第２透明オフセットインキ層の２層からなることを特徴とするものである。
【００１２】
また、請求項２記載のオフセット印刷方式で印刷された抗菌性を有する商業印刷物の製造方法は、紙基材の表面にオフセット印刷方式で絵柄印刷層を形成すると共に乾燥する工程と、前記絵柄印刷層面全面にオフセット印刷方式で第１透明オフセットインキ層と抗菌剤を含有する第２透明オフセットインキ層とを連続して積層してオーバープリント層を形成すると共に乾燥する工程とからなることを特徴とするものである。
【発明の効果】
【００１３】
第１透明オフセットインキ層と第２透明オフセットインキ層とからなるオーバープリント層を絵柄印刷層を設けた面全面に、すなわち、商業印刷物として流通する紙面となる紙基材表面が露出することなく第１透明オフセットインキ層で被覆されるように絵柄印刷層を設けた面全面に設け、さらに前記第１透明オフセットインキ層を被覆するように前記第２透明オフセットインキ層を設けることにより、紙基材の種類に関係することなく、抗菌性を有する商業印刷物とすることができるし、また、生産性よく製造することができる。
【図面の簡単な説明】
【００１４】
【図１】本発明にかかるオフセット印刷方式で印刷された抗菌性を有する商業印刷物の基本的な層構成を図解的に示す図である。
【発明を実施するための形態】
【００１５】
上記の本発明について、図面等を用いて以下に詳しく説明する。
図１は本発明にかかるオフセット印刷方式で印刷された抗菌性を有する商業印刷物の基本的な層構成を図解的に示す図であって、商業印刷物１は紙基材１０の一方の面に絵柄印刷層１１と前記絵柄印刷層１１面全面に第１透明オフセットインキ層１２と抗菌剤を含有する第２透明オフセットインキ層１３とからなるオーバープリント層２がオフセット印刷方式で形成されたものである。このように構成した商業印刷物１は、第２透明オフセットインキ層１３に抗菌剤が均一に分散した状態で含有されていることと、紙基材１０自体が露出しないように第１透明オフセットインキ層１１により紙基材１０自体の露出部が被覆されていることにより、抗菌活性値を抗菌効果を有するとされる２以上に保持することができると共に、人手等で触られても抗菌剤が取り除かれることがなく、結果として抗菌効果を長く保持することができる商業印刷物１とすることができる。
【００１６】
前記紙基材１０としては、オフセット印刷が可能な紙、斤量であれば、何等制限されることなく用いることができるし、また、前記絵柄印刷層１１、前記第１透明オフセットインキ層１２および前記第２透明オフセットインキ層を形成するインキは顔料が添加された周知慣用の酸化重合タイプのオフセットインキやＯＰニスを用いることができる。また、抗菌剤としては、銀などの金属やベンザルコニウム、セチルピリジニウムなどの有機系化合物をインターカレート（イオン交換）したものなどを挙げることができる。
【００１７】
次に、本発明について、以下に各種構成のオフセット印刷物を挙げてさらに詳しく説明する。
最初に、絵柄印刷層を形成するオフセットインキとしてはＮＳＳＯＹＢＩ〔ザ・インクテック（株）製：墨インキ〕、第１透明オフセットインキ層を形成するマットＯＰニスとしてはマットＯＰニスＥＸ−８０〔ザ・インクテック（株）〕および第２透明オフセットインキ層を形成する抗菌剤含有マットＯＰニスとしてはマットＯＰニスＥＸ−８０〔ザ・インクテック（株）〕に抗菌剤として住友電気工業（株）製：ナノ銀分散溶液〔水：エタノール＝１：１溶液中に銀を２ｗｔ％分散した溶液〕を０．３ｗｔ％添加したものを用いた。なお、背景技術において用いた墨１色印刷のインキおよび抗菌剤を含有したＯＰニスは上記したＮＳＳＯＹＢＩ〔ザ・インクテック（株）製：墨インキ〕および抗菌剤含有マットＯＰニスを用いた。
【００１８】
〔テストに供するオフセット印刷物１、２、３の作製〕
紙基材として上質紙（四六判９０ｋg）、マットコート紙（四六判９０ｋg）、グロスコート紙（四六判９０ｋg）のぞれぞれの一方の面にベタ版で上記した第１透明オフセットインキ層を形成した印刷物〔上質紙／第１透明オフセットインキ層（オフセット印刷物１と呼称する）、マットコート紙／第１透明オフセットインキ層（オフセット印刷物２と呼称する）、グロスコート紙／第１透明オフセットインキ層（オフセット印刷物３と呼称する）〕を作製した。
【００１９】
〔テストに供するオフセット印刷物１’、２’、３’の作製〕
紙基材として上質紙（四六判９０ｋg）、マットコート紙（四六判９０ｋg）、グロスコート紙（四六判９０ｋg）のぞれぞれの一方の面にベタ版で上記した第１透明オフセットインキ層と同じくベタ版で第２透明オフセットインキ層をインラインで形成した印刷物〔上質紙／第１透明オフセットインキ層／第２透明オフセットインキ層（オフセット印刷物１’と呼称する）、マットコート紙／第１透明オフセットインキ層／第２透明オフセットインキ層（オフセット印刷物２’と呼称する）、グロスコート紙／第１透明オフセットインキ層／第２透明オフセットインキ層（オフセット印刷物３’と呼称する）〕を作製した。
【００２０】
〔テストに供するオフセット印刷物１”、２”、３”の作製〕
紙基材として上質紙（四六判９０ｋg）、マットコート紙（四六判９０ｋg）、グロスコート紙（四六判９０ｋg）のぞれぞれの一方の面にベタ版で上記した絵柄印刷層と同じくベタ版で第２透明オフセットインキ層をインラインで形成した印刷物〔上質紙／絵柄印刷層／第２透明オフセットインキ層（オフセット印刷物１”と呼称する）、マットコート紙／絵柄印刷層／第２透明オフセットインキ層（オフセット印刷物２”と呼称する）、グロスコート紙／絵柄印刷層／第２透明オフセットインキ層（オフセット印刷物３”と呼称する）〕を作製した。
【００２１】
上記で作製したオフセット印刷物の第２オフセットインキ層を形成した面をＪＩＳＺ２８０１（抗菌性試験）に基いてテストし、その結果を表３に纏めて示した。
【００２２】
【表３】
2010194723.tif 000005
【００２３】
表３からも明らかなように、紙基材の種類に関係なく、また、絵柄印刷層においてベタ柄の有無に関係なく、紙基材表面が露出しないように第１透明オフセットインキ層で被覆し、その後に第１透明オフセットインキ層を被覆するように抗菌剤含有の第２透明オフセットインキ層を設けることにより、人手等で触られても時系列的に抗菌効果が低下しないオフセット印刷物からなる商業印刷物を提供することができる。なお、オフセット印刷物の第１、第２透明オフセットインキ層をマットＯＰニスを用いた例を示したが、マットＯＰニスに限ることなくグロスＯＰニスを用いても同様な結果が得られるものである。また、第２透明オフセットインキ層は耐摩耗性を向上させる目的でフッ素系〔たとえば、テフロン（登録商標）〕、ポリエチレン系等周知のワックス成分を添加した層としてもよいものである。
【符号の説明】
【００２４】
１                                      商業印刷物
１０                                    紙基材
１１                                    絵柄印刷層
１２                                    第１透明オフセットインキ層
１３                                    第２透明オフセットインキ層
【図１】
2010194723.tif 000006